(57)【特許請求の範囲】
【請求項１】
樹脂組成物からなる高輝度・低ガス性薄肉樹脂反射鏡であって、
前記樹脂組成物が、
（Ａ）ポリフェニレンエーテル樹脂（ＰＰＥ）と、
（Ｂ）ポリスチレン樹脂と、
（Ｃ）ゴム重合体と
を含み、それぞれの比率は、（Ａ）＋（Ｂ）＋（Ｃ）＝１００重量％に対して、
（Ａ）ポリフェニレンエーテル樹脂（ＰＰＥ）が５９〜９８重量％、
（Ｂ）ポリスチレン樹脂が１〜４０重量％、
（Ｃ）ゴム重合体が１〜４０重量％
であり、
前記（Ｃ）ゴム重合体が、
（Ｃ−１）重量平均分子量が２００，０００〜５００，０００である水素添加ブロック共重合体と、
（Ｃ−２）重量平均分子量が１０，０００〜１５０，０００である水素添加ブロック共重合体とを含み、
前記反射鏡が金属蒸着されたものであり、
前記金属蒸着された部分の成形品厚みが平均２ｍｍ以下であり、
前記金属蒸着された部分（蒸着面）の初期表面反射率が９０％以上であり、
前記金属蒸着された部分の表面粗さが１２ｎｍ以下であり、かつ
前記樹脂組成物について下記フォギング試験を行った後のガラス板のヘイズ値が１．０以下であることを特徴とする高輝度・低ガス性薄肉樹脂反射鏡。
＜フォギング試験＞
前記樹脂組成物  ５０ｇ（±１ｇ）をガラス製サンプル瓶に入れて、当該ガラス製サンプル瓶の口を全部覆うことのできるガラス板で静置して蓋をし、１５０℃（±５℃）環境下で２４時間加熱することにより、前記ガラス板に曇り（フォギング）を発生させる。
【請求項２】
前記フォギング試験おける加熱温度が１７０℃であることを特徴とする請求項１に記載の高輝度・低ガス性薄肉樹脂反射鏡。
【請求項３】
前記金属蒸着された部分の成形品厚みが平均１．５ｍｍ以下であることを特徴とする請求項１または２に記載の高輝度・低ガス性薄肉樹脂反射鏡。
【請求項４】
前記初期表面反射率に対する、１５０℃環境下（±５℃）で２４時間の熱エージング処理後、反射鏡の表面反射率の保持率が、５０％以上であることを特徴とする請求項１〜３のいずれか一項に記載の高輝度・低ガス性薄肉樹脂反射鏡。
【請求項５】
前記初期表面反射率に対する、１５０℃環境下（±５℃）で２４時間の熱エージング処理後、反射鏡の表面反射率の保持率が、７０％以上であることを特徴とする請求項１〜４のいずれか一項に記載の高輝度・低ガス性薄肉樹脂反射鏡。
【請求項６】
前記初期表面反射率に対する、１５０℃環境下（±５℃）で２４時間の熱エージング処理後、反射鏡の表面反射率の保持率が、９０％以上であることを特徴とする請求項１〜５のいずれか一項に記載の高輝度・低ガス性薄肉樹脂反射鏡。
【請求項７】
前記金属蒸着が、プライマーを必要としないダイレクト蒸着法により行われることを特徴とする請求項１〜６のいずれか一項に記載の高輝度・低ガス性薄肉樹脂反射鏡。
【請求項８】
前記（Ｃ−１）が、ビニル芳香族系炭化水素由来の単量体を１０質量％以上４０質量％未満含む水素添加ブロック共重合体であり、
前記（Ｃ−２）が、ビニル芳香族系炭化水素由来の単量体を４０質量％以上９０質量％以下含む水素添加ブロック共重合体であることを特徴とする請求項１〜７のいずれか一項に記載の高輝度・低ガス性薄肉樹脂反射鏡。
【請求項９】
前記（Ｃ−１）と前記（Ｃ−２）との質量比率（（Ｃ−１）／（Ｃ−２））が、５/９５〜９５/５の範囲であることを特徴とする請求項１〜８のいずれか一項に記載の高輝度・低ガス性薄肉樹脂反射鏡。
【請求項１０】
前記（Ｂ）ポリスチレン樹脂が、
（Ｂ−１）ゴム強化されていないポリスチレン樹脂と、
（Ｂ−２）アクリロニトリル成分を含むポリスチレン系樹脂と
を含むことを特徴とする請求項１〜９のいずれか一項に記載の高輝度・低ガス性薄肉樹脂反射鏡。
【請求項１１】
前記（Ｂ−１）と前記（Ｂ−２）との質量比率（（Ｂ−１）／（Ｂ−２））が、５/９５〜９５/５の範囲であることを特徴とする請求項１０に記載の高輝度・低ガス性薄肉樹脂反射鏡。
【請求項１２】
前記（Ｂ−１）のメルトフローレート（ＭＦＲ）（試験規格ＩＳＯ  １１３３  ペレット  ２００℃／５ｋｇｆ）が、１ｇ/１０分以上であること特徴とする請求項１０または１１に記載の高輝度・低ガス性薄肉樹脂反射鏡。
【請求項１３】
前記（Ａ）ポリフェニレンエーテル樹脂の還元粘度（３０℃ のクロロホルム０．５ｇ／ｄＬ溶液）が、０．２〜０．６の範囲であることを特徴とする請求項１〜１２のいずれか一項に記載の高輝度・低ガス性薄肉樹脂反射鏡。
【請求項１４】
前記反射鏡が、金型において溶融した前記樹脂組成物をゲートからキャビティーに射出する工程を含む製造方法により得られ、
前記ゲートの厚みが２．０ｍｍ以下であり、キャビティー内に形成される成形品にシルバー現象が起こらないことを特徴とする請求項１〜１３のいずれか一項に記載の高輝度・低ガス性薄肉樹脂反射鏡。
【請求項１５】
前記ゲートの厚みが１．０ｍｍ以下であることを特徴とする請求項１４に記載の高輝度・低ガス性薄肉樹脂反射鏡。
【請求項１６】
前記反射鏡が、シリンダー温度３００℃〜３４０℃、金型温度９０℃〜１５０℃の条件で前記樹脂組成物を成形する工程を含む製造方法により得られることを特徴とする請求項１〜１５のいずれか一項に記載の高輝度・低ガス性薄肉樹脂反射鏡。
【請求項１７】
前記反射鏡が、ペレット供給機に減圧機構を有する成型機を用いて前記樹脂組成物を成形する工程を含む製造方法により得られることを特徴とする請求項１〜１６のいずれか一項に記載の高輝度・低ガス性薄肉樹脂反射鏡。
【請求項１８】
前記金属蒸着がアルミ蒸着であることを特徴とする請求項１〜１７のいずれか一項に記載の高輝度・低ガス性薄肉樹脂反射鏡。
【請求項１９】
移動体に付属する反射鏡として用いることを特徴とする請求項１〜１８のいずれか一項に記載の高輝度・低ガス性薄肉樹脂反射鏡。
【請求項２０】
前記移動体が、内燃機関またはモーターを動力とすることを特徴とする請求項１９に記載の高輝度・低ガス性薄肉樹脂反射鏡。
【請求項２１】
前記移動体が、飛行体、陸上走行体、海上走行体または水中走行体であることを特徴とする請求項１９または２０に記載の高輝度・低ガス性薄肉樹脂反射鏡。
【請求項２２】
前記移動体が、車輪を有することを特徴とする請求項１９〜２１にいずれか一項に記載の高輝度・低ガス性薄肉樹脂反射鏡。
【請求項２３】
光源の反射鏡として用いることを特徴とする請求項１〜２２のいずれか一項に記載の高輝度・低ガス性薄肉樹脂反射鏡。
【請求項２４】
前記光源が、ハロゲンランプ、ディスチャージランプまたはＬＥＤランプであることを特徴とする請求項２３に記載の高輝度・低ガス性薄肉樹脂反射鏡。
【請求項２５】
エクステンションリフレクター、リフレクター、その他ランプ部品またはミラーであることを特徴とする請求項１８〜２４のいずれか一項に記載の高輝度・低ガス性薄肉樹脂反射鏡。
【請求項２６】
（Ａ）ポリフェニレンエーテル樹脂（ＰＰＥ）と、
（Ｂ）ポリスチレン樹脂と、
（Ｃ）ゴム重合体と
を含み、それぞれの比率は、（Ａ）＋（Ｂ）＋（Ｃ）＝１００重量％に対して、
（Ａ）ポリフェニレンエーテル樹脂（ＰＰＥ）が５９〜９８重量％、
（Ｂ）ポリスチレン樹脂が１〜４０重量％、
（Ｃ）ゴム重合体が１〜４０重量％
であり、
前記（Ｃ）ゴム重合体が、
（Ｃ−１）重量平均分子量が２００，０００〜５００，０００である水素添加ブロック共重合体と、
（Ｃ−２）重量平均分子量が１０，０００〜１５０，０００である水素添加ブロック共重合体とを含む樹脂組成物からなる高輝度・低ガス性薄肉樹脂反射鏡。
【発明の詳細な説明】
【技術分野】
【０００１】
本発明は、高輝度・低ガス性薄肉樹脂反射鏡に関する。
【背景技術】
【０００２】
従来、光を反射する樹脂製部品（反射鏡；リフレクター、主に自動車ランプ部品など）の材料は主に、不飽和ポリエステル（ＢＭＣ）などの熱硬化性樹脂などが広く使用されてきた。このような熱硬化性樹脂はアルミニウムに比べれば軽量であるが、比重が２．０を超えるため、一層の軽量化が求められている。また、熱硬化性樹脂では、成形品後処理作業の煩雑さや、粉塵などによる作業環境汚染などの問題もある。そのため、反射鏡用の材料としては、熱硬化性樹脂からポリエーテルイミドなどの熱可塑性樹脂への転換が進んでいる。
【０００３】
また、反射鏡の中でも金属光沢が必要とされる部品（自動車のエクステンションリフレクター）の材料としては、高耐熱ポリカーボネートや、金属蒸着時のプライマー（アンダーコート）が必要ではあるものの、コスト的に優位なポリエチレンテレフタレート（ＰＥＴ）/ポリブチレンテレフタレート（ＰＢＴ）のガラス強化材などが使用されている。更には、自動車ランプ部品として、耐熱性、耐加水分解性に優れるポリフェニレンエーテル系樹脂を用いた技術が開示されている（例えば、特許文献１参照）。
【０００４】
また、反射鏡の表面光沢を高める技術として、鏡面に仕上げた金型を用いて得られた成形品に直接アルミ蒸着を行う技術（例えば、特許文献２参照）や、金型温度を、加熱変形温度より約４０℃低い温度から加熱変形温度までの範囲で設定して成形する技術（例えば、特許文献３参照）が開示されている。
【先行技術文献】
【特許文献】
【０００５】
【特許文献１】特開平５−３２０４９５号公報
【特許文献２】特開平１１−６０９３５号公報
【特許文献３】特開平１１−１１６７９３号公報
【発明の概要】
【発明が解決しようとする課題】
【０００６】
樹脂製反射鏡の主たる用途である自動車ランプ部品においては、成形品の更なる軽量化の要求が強まっており、例えば従来の成形品の５０％以上の軽量化が要求されることがある。したがって、成形品の肉厚についても大幅な低減が必要となる。薄肉の成形品を得るためには、一般には高いせん断条件が必要となり、一般に得られる成形品の外観の悪化（シルバーや曇り、剥離などの発生）や薄肉部への樹脂の充填不足による成形品外観の悪化などが発生する傾向にある。また、近年のエンジンルーム温度の向上により使用環境温度が高くなっており、そのような環境下であっても、使用中に成形品外観が悪化しないことも求められている。
【０００７】
このような薄肉部における特性に関して、前記した文献では、いずれも解決されていない。特許文献１に記載の技術は、薄肉部品の流動性が満足できず、基材の外観および、金属蒸着の外観も悪いという問題がある。同様に、特許文献２に開示の技術でも薄肉部における成形品外観の悪化などについての課題が解決されていない。また、特許文献３に開示の技術は、同様に薄肉部における成形品外観について検討されていない上に、更に所望の効果を得るために、極めて限定的な成形条件としなければならないが、実際の成形品は通常複雑な形状を有するため、成形する際に金型温度を均一に保つことはできない等、限定的な成形条件に制御することは困難である。
【０００８】
そこで、本発明は、金属蒸着、例えばアルミ蒸着された薄肉部分において、熱エージング前後の外観、特に表面反射率の保持に優れた高輝度・低ガス性薄肉樹脂反射鏡を提供するものである。
【課題を解決するための手段】
【０００９】
本発明者らは、上記の課題を達成するために鋭意検討したところ、成形条件が高温高せん断となる薄肉部分を有する成形品であっても、熱エージング前後の表面外観、特に表面反射率の保持に優れる反射鏡を見出し、本発明を完成するに至った。
【００１０】
すなわち、本発明は以下のとおりである。
【００１１】
［１］
樹脂組成物からなる高輝度・低ガス性薄肉樹脂反射鏡であって、
前記反射鏡が金属蒸着されたものであり、
前記金属蒸着された部分の成形品厚みが平均２ｍｍ以下であり、
前記金属蒸着された部分（蒸着面）の初期表面反射率が９０％以上であり、
前記金属蒸着された部分の表面粗さが１２ｎｍ以下であり、かつ
前記樹脂組成物について下記フォギング試験を行った後のガラス板のヘイズ値が１．０以下であることを特徴とする高輝度・低ガス性薄肉樹脂反射鏡。
【００１２】
＜フォギング試験＞
前記樹脂組成物  ５０ｇ（±１ｇ）をガラス製サンプル瓶に入れて、当該ガラス製サンプル瓶の口を全部覆うことのできるガラス板で静置して蓋をし、１５０℃（±５℃）環境下で２４時間加熱することにより、前記ガラス板に曇り（フォギング）を発生させる。
【００１３】
［２］
前記フォギング試験おける加熱温度が１７０℃であることを特徴とする［１］に記載の高輝度・低ガス性薄肉樹脂反射鏡。
【００１４】
［３］
前記金属蒸着された部分の成形品厚みが平均１．５ｍｍ以下であることを特徴とする［１］または［２］に記載の高輝度・低ガス性薄肉樹脂反射鏡。
【００１５】
［４］
前記初期表面反射率に対する、１５０℃環境下（±５℃）で２４時間の熱エージング処理後、反射鏡の表面反射率の保持率が、５０％以上であることを特徴とする［１］〜［３］のいずれかに記載の高輝度・低ガス性薄肉樹脂反射鏡。
【００１６】
［５］
前記初期表面反射率に対する、１５０℃環境下（±５℃）で２４時間の熱エージング処理後、反射鏡の表面反射率の保持率が、７０％以上であることを特徴とする［１］〜［４］のいずれかに記載の高輝度・低ガス性薄肉樹脂反射鏡。
【００１７】
［６］
前記初期表面反射率に対する、１５０℃環境下（±５℃）で２４時間の熱エージング処理後、反射鏡の表面反射率の保持率が、９０％以上であることを特徴とする［１］〜［５］のいずれかに記載の高輝度・低ガス性薄肉樹脂反射鏡。
【００１８】
［７］
前記金属蒸着が、プライマーを必要としないダイレクト蒸着法により行われることを特徴とする［１］〜［６］のいずれかに記載の高輝度・低ガス性薄肉樹脂反射鏡。
【００１９】
［８］
前記樹脂組成物が、
（Ａ）ポリフェニレンエーテル樹脂（ＰＰＥ）と、
（Ｂ）ポリスチレン樹脂と、
（Ｃ）ゴム重合体と
を含み、それぞれの比率は、（Ａ）＋（Ｂ）＋（Ｃ）＝１００重量％に対して、
（Ａ）ポリフェニレンエーテル樹脂（ＰＰＥ）が５９〜９８重量％、
（Ｂ）ポリスチレン樹脂が１〜４０重量％、
（Ｃ）ゴム重合体が１〜４０重量％
であり、
前記（Ｃ）ゴム重合体が、
（Ｃ−１）重量平均分子量が２００，０００〜５００，０００である水素添加ブロック共重合体と、
（Ｃ−２）重量平均分子量が１０，０００〜１５０，０００である水素添加ブロック共重合体とを含むことを特徴とする［１］〜［７］のいずれかに記載の高輝度・低ガス性薄肉樹脂反射鏡。
【００２０】
［９］
前記（Ｃ−１）が、ビニル芳香族系炭化水素由来の単量体を１０質量％以上４０質量％未満含む水素添加ブロック共重合体であり、
前記（Ｃ−２）が、ビニル芳香族系炭化水素由来の単量体を４０質量％以上９０質量％以下含む水素添加ブロック共重合体であることを特徴とする［８］に記載の高輝度・低ガス性薄肉樹脂反射鏡。
【００２１】
［１０］
前記（Ｃ−１）と前記（Ｃ−２）との質量比率（（Ｃ−１）／（Ｃ−２））が、５/９５〜９５/５の範囲であることを特徴とする［８］または［９］に記載の高輝度・低ガス性薄肉樹脂反射鏡。
【００２２】
［１１］
前記（Ｂ）ポリスチレン樹脂が、
（Ｂ−１）ゴム強化されていないポリスチレン樹脂と、
（Ｂ−２）アクリロニトリル成分を含むポリスチレン系樹脂と
を含むことを特徴とする［８］〜［１０］のいずれかに記載の高輝度・低ガス性薄肉樹脂反射鏡。
【００２３】
［１２］
前記（Ｂ−１）と前記（Ｂ−２）との質量比率（（Ｂ−１）／（Ｂ−２））が、５/９５〜９５/５の範囲であることを特徴とする［１１］に記載の高輝度・低ガス性薄肉樹脂反射鏡。
【００２４】
［１３］
前記（Ｂ−１）のメルトフローレート（ＭＦＲ）（試験規格ＩＳＯ  １１３３  ペレット  ２００℃／５ｋｇｆ）が、１ｇ/１０分以上であること特徴とする［１１］または［１２］に記載の高輝度・低ガス性薄肉樹脂反射鏡。
【００２５】
［１４］
前記（Ａ）ポリフェニレンエーテル樹脂の還元粘度（３０℃ のクロロホルム０．５ｇ／ｄＬ溶液）が、０．２〜０．６の範囲であることを特徴とする［８］〜［１３］のいずれかに記載の高輝度・低ガス性薄肉樹脂反射鏡。
【００２６】
［１５］
前記反射鏡が、金型において溶融した前記樹脂組成物をゲートからキャビティーに射出する工程を含む製造方法により得られ、
前記ゲートの厚みが２．０ｍｍ以下であり、キャビティー内に形成される成形品にシルバー現象が起こらないことを特徴とする［１］〜［１４］のいずれかに記載の高輝度・低ガス性薄肉樹脂反射鏡。
【００２７】
［１６］
前記ゲートの厚みが１．０ｍｍ以下であることを特徴とする［１５］に記載の高輝度・低ガス性薄肉樹脂反射鏡。
【００２８】
［１７］
前記反射鏡が、シリンダー温度３００℃〜３４０℃、金型温度９０℃〜１５０℃の条件で前記樹脂組成物を成形する工程を含む製造方法により得られることを特徴とする［１］〜［１６］のいずれかに記載の高輝度・低ガス性薄肉樹脂反射鏡。
【００２９】
［１８］
前記反射鏡が、ペレット供給機に減圧機構を有する成型機を用いて前記樹脂組成物を成形する工程を含む製造方法により得られることを特徴とする［１］〜［１７］のいずれかに記載の高輝度・低ガス性薄肉樹脂反射鏡。
【００３０】
［１９］
前記金属蒸着がアルミ蒸着であることを特徴とする［１］〜［１８］のいずれかに記載の高輝度・低ガス性薄肉樹脂反射鏡。
【００３１】
［２０］
移動体に付属する反射鏡として用いることを特徴とする［１］〜［１９］のいずれかに記載の高輝度・低ガス性薄肉樹脂反射鏡。
【００３２】
［２１］
前記移動体が、内燃機関またはモーターを動力とすることを特徴とする［２０］に記載の高輝度・低ガス性薄肉樹脂反射鏡。
【００３３】
［２２］
前記移動体が、飛行体、陸上走行体、海上走行体または水中走行体であることを特徴とする［２０］または［２１］に記載の高輝度・低ガス性薄肉樹脂反射鏡。
【００３４】
［２３］
前記移動体が、車輪を有することを特徴とする［２０］〜［２２］のいずれかに記載の高輝度・低ガス性薄肉樹脂反射鏡。
【００３５】
［２４］
光源の反射鏡として用いることを特徴とする［１］〜［２３］のいずれかに記載の高輝度・低ガス性薄肉樹脂反射鏡。
【００３６】
［２５］
前記光源が、ハロゲンランプ、ディスチャージランプまたはＬＥＤランプであることを特徴とする［２４］に記載の高輝度・低ガス性薄肉樹脂反射鏡。
【００３７】
［２６］
エクステンションリフレクター、リフレクター、その他ランプ部品またはミラーであることを特徴とする［１９］〜［２５］のいずれかに記載の高輝度・低ガス性薄肉樹脂反射鏡。
【００３８】
［２７］
（Ａ）ポリフェニレンエーテル樹脂（ＰＰＥ）と、
（Ｂ）ポリスチレン樹脂と、
（Ｃ）ゴム重合体と
を含み、それぞれの比率は、（Ａ）＋（Ｂ）＋（Ｃ）＝１００重量％に対して、
（Ａ）ポリフェニレンエーテル樹脂（ＰＰＥ）が５９〜９８重量％、
（Ｂ）ポリスチレン樹脂が１〜４０重量％、
（Ｃ）ゴム重合体が１〜４０重量％
であり、
前記（Ｃ）ゴム重合体が、
（Ｃ−１）重量平均分子量が２００，０００〜５００，０００である水素添加ブロック共重合体と、
（Ｃ−２）重量平均分子量が１０，０００〜１５０，０００である水素添加ブロック共重合体とを含む樹脂組成物からなる高輝度・低ガス性薄肉樹脂反射鏡。
【発明の効果】
【００３９】
本発明の高輝度・低ガス性薄肉樹脂反射鏡は、金属蒸着された部分の成形品厚みが平均２ｍｍ以下という薄肉であっても、金属蒸着された部分の表面粗さが良好であり、表面外観に優れ、また、上記フォギング試験を行った後のガラス板のヘイズ値が１．０以下であり、高温環境下でもガスの発生が抑制された高輝度・低ガス性薄肉樹脂反射鏡である。このような本発明の高輝度・低ガス性薄肉樹脂反射鏡は、表面反射率の保持率に優れ、かつ耐熱性や機械的物性に優れることから、特に自動車ランプエクステンションとして、有効に活用できる。
【発明を実施するための形態】
【００４０】
以下、本発明を実施するための形態（以下、本実施形態）について詳細に説明する。尚、本発明は、以下の実施形態に限定されるものではなく、その要旨の範囲内で種々変形して実施できる。
【００４１】
≪高輝度・低ガス性薄肉樹脂反射鏡≫
本実施形態の高輝度・低ガス性薄肉樹脂反射鏡は、樹脂組成物からなる高輝度・低ガス性薄肉反射鏡であって、前記反射鏡が金属蒸着されたものであり、前記金属蒸着された部分の成形品厚みが平均２ｍｍ以下であり、前記金属蒸着された部分（蒸着面）の初期表面反射率が９０％以上であり、前記金属蒸着された部分の表面粗さが１２ｎｍ以下であり、かつ前記樹脂組成物（反射鏡もしくはペレット）について下記フォギング試験を行った後のガラス板のヘイズ値が１．０以下である。
【００４２】
〔フォギング試験；
前記樹脂組成物  ５０ｇ（±１ｇ）をガラス製サンプル瓶に入れて、当該ガラス製サンプル瓶の口を全部覆うことのできるガラス板で静置して蓋をし、１５０℃（±５℃）環境下で２４時間加熱することにより、前記ガラス板に曇り（フォギング）を発生させる。〕
本実施形態の高輝度・低ガス性薄肉樹脂反射鏡は、上記のように金属蒸着された部分の成形品厚みが従来よりも薄肉（２ｍｍ以下）である。成形品の軽量化は年を追うごとに強くなり、従来の成形品の５０％以上軽量化が目標となっている。したがって、成形品の肉厚については、従来の３０％以上も低減しなければならない要求が市場にはある。金属蒸着される部分についても同様に成形品厚みの低減が要求されている。本実施形態の高輝度・低ガス性薄肉樹脂反射鏡は、上記のように金属蒸着された部分の成形品厚みが従来よりも薄肉（２ｍｍ以下）である場合であっても、成形品の外観に優れ（剥離や曇りがない）、フォギング試験を行った後のヘイズ値に優れるものである。
【００４３】
前記金属蒸着された部分の成形品厚みは、平均１．５ｍｍ以下であることが好ましく、平均１ｍｍ以下であることがより好ましい。
【００４４】
また、前記金属蒸着された部分の表面粗さは、１２ｎｍ以下であることが好ましく、１０ｎｍ以下であることがより好ましい。金属蒸着された部分の表面粗さが前記範囲内であると、外観等の特性に優れる傾向にある。本実施形態において、金属蒸着された部分の表面粗さは後述する実施例に記載の方法により測定される値である。金属蒸着された部分の表面粗さを１２ｎｍ以下とするためには、金型転写性を向上させることが重要であり、例えば後述するように適切な成形温度や金型温度を設定すること、あるいは樹脂組成物の流動性を向上させることなどによって達成することができる。
【００４５】
更に、本実施形態の高輝度・低ガス性薄肉樹脂反射鏡は、前記金属蒸着された部分（蒸着面）の初期表面反射率が９０％以上である。初期表面反射率が前記範囲内である反射鏡は、反射性能に優れる。本実施形態において、金属蒸着された部分（蒸着面）の初期表面反射率は後述する実施例に記載の方法により測定される値である。金属蒸着された部分の初期表面反射率を９０％以上とするためには、前記の金型転写性を高めるとともに、薄肉の成形品で発生しやすい表面剥離を抑えることが重要である。例えば後述するように適切な成形温度や金型温度を設定すること、あるいは樹脂組成物の流動性を向上させる、更には樹脂組成物のモルフォロジーを適切に設計する（例えば連続相と分散相の相溶性を高めるなど）ことなどによって達成することができる。
【００４６】
本実施形態の高輝度・低ガス性薄肉樹脂反射鏡は、フォギング試験を行った後のガラス板のヘイズ値が１．０以下である。当該ガラス板のヘイズ値が前記範囲内であると、樹脂組成物からなる反射鏡は、高温環境下においてもガス成分の発生を抑制することができる。したがって、該反射鏡を含む部品（例えばランプ部品等）は、曇りなどのガス成分の析出が少なく、反射性能を長期的に保持することができる。
【００４７】
本実施形態において、フォギング性とは、樹脂組成物を加熱する際に発生するガス成分（アウトガス）が付着した部分に曇り（フォギング）が生じる性質をいう。前記フォギング試験を行った後のガラス板のヘイズ値が小さいほど、フォギング性に優れ、樹脂組成物からなる反射鏡の性能が良いことを意味する。
【００４８】
近年、反射鏡を、移動体に付属する部品、特に自動車に付属する部品として用いる場合、上記フォギング試験を行った後のガラス板のヘイズ値に関する要求が厳しくなってきている。例えば、エクステンションリフレクターでは、１５０℃（±５℃）環境下で２４時間加熱するという条件で、上記フォギング試験を行った後のガラス板のヘイズ値が１．０以下であることが求められている。
【００４９】
本実施形態の高輝度・低ガス性薄肉樹脂反射鏡は、上記フォギング試験における加熱温度が１７０℃である場合に、前記ガラス板のヘイズ値が前記範囲内であることがさらに好ましい。なお、通常、フォギング試験における加熱温度が高いほど、ガラス板の曇りが多く、ヘイズ値が高くなる。
【００５０】
フォギング試験を行った後のガラス板のヘイズ値を１．０以下とするためには、耐熱性の高く、かつ揮発成分の含有量が少ない樹脂組成物を用いること、更には揮発後ガラス板に付着する成分の含有量が少ない樹脂組成物を用いることなどによって達成することができる。
【００５１】
このように本実施形態の高輝度・低ガス性薄肉樹脂反射鏡は、薄肉の金属蒸着された部品（蒸着面）の表面粗さに優れ、かつ金属蒸着された部分の初期表面反射率に優れ、かつフォギング性に優れるという特徴を有するものである。前記した要件を満足することによって初めて、金属蒸着面が従来よりも薄い肉厚を有するものであっても金属蒸着後の外観に優れ、かつ熱エージング処理後の反射鏡の表面反射率の保持率に優れるという効果を得ることができる。
【００５２】
熱エージング処理後の反射鏡の表面反射率の保持率については、金属蒸着された部分（蒸着面）の初期表面反射率に対する、１５０℃環境下（±５℃）で２４時間の熱エージング処理後、反射鏡の表面反射率の保持率が、５０％以上であることが好ましく、７０％以上であることがより好ましく、９０％以上であることがさらに好ましい。更に、１７０℃環境下（±５℃）で２４時間の熱エージング処理後の反射鏡の表面反射率の保持率が、５０％以上であることが好ましく、７０％以上であることがより好ましく、９０％以上であることがさらに好ましい。表面反射率の保持率が前記範囲内である反射鏡は、反射性能を長期的に保持することができ、特に自動車エクステンションリフレクターとして好ましく用いることができる。
【００５３】
本実施形態において、表面反射率の保持率は後述する実施例に記載の方法により測定される値である。
【００５４】
《樹脂組成物》
本実施形態の高輝度・低ガス性薄肉樹脂反射鏡は、通常、射出成形により製造されるため、材料として熱可塑性樹脂を用いる。熱可塑性樹脂としては、特に限定されず、公知のものを用いることができる。熱可塑性樹脂の例としては、ポリフェニレンエーテル樹脂、ポリカーボネート樹脂、ポリカーボネート樹脂とＡＢＳを含むポリマーアロイ、ポリブチレンテレフタレート樹脂、ポリエチレンテレフタレート樹脂及びポリフェニレンサルファイド樹脂などが挙げられる。特に、高温の光源の近傍で用いられることが多いため、本実施形態の高輝度・低ガス性薄肉樹脂反射鏡に用いられる樹脂組成物としては、耐熱性の高い熱可塑性樹脂を含有することが好ましい。耐熱性の高い熱可塑性樹脂としては、特に１００℃以上のガラス転移温度を有する樹脂が好ましく、ポリフェニレンエーテル樹脂や高耐熱ポリカーボネート樹脂を好適に用いることができる。中でもポリフェニレンエーテル樹脂が好ましい。
【００５５】
ポリフェニレンエーテル樹脂を含む樹脂組成物としては、
（Ａ）ポリフェニレンエーテル樹脂（ＰＰＥ）と、
（Ｂ）ポリスチレン樹脂と、
（Ｃ）特定のゴム重合体と
を含むことが好ましい。
【００５６】
以下、前記（Ａ）〜（Ｃ）成分について詳細に説明する。
【００５７】
〔ポリフェニレンエーテル樹脂（Ａ）〕
＜（Ａ）成分＞
本実施形態で用いられる（Ａ）ポリフェニレンエーテル樹脂としては、特に限定されず、公知のものを用いることができ、単独重合体であってもよいし共重合体であってもよい。
【００５８】
ポリフェニレンエーテルの単独重合体としては、ポリ（２，６−ジメチル−１，４−フェニレン）エーテル、ポリ（２−メチル−６−エチル−１，４−フェニレン）エーテル、ポリ（２，６−ジエチル−１，４−フェニレン）エーテル、ポリ（２−エチル−６−ｎ−プロピル−１，４−フェニレン）エーテルポリ（２，６−ジ−ｎ−プロピル−１，４−フェニレン）エーテル、ポリ（２−メチル−６−ｎ−ブチル−１，４−フェニレン）エーテル、ポリ（２−エチル−６−イソプロピル−１，４−フェニレン）エーテル、ポリ（２−メチル−６−クロロエチル−１，４−フェニレン）エーテル、ポリ（２−メチル−６−ヒドロキシエチル−１，４−フェニレン）エーテル、ポリ（２−メチル−６−クロロエチル−１，４−フェニレン）エーテル等が挙げられる。
【００５９】
それらの中でも、原料としての実用上の観点から、ポリ（２，６−ジメチル−１，４−フェニレン）エーテルが好ましく、２−（ジアルキルアミノメチル）−６−メチルフェニレンエーテルユニットや２−（Ｎ−アルキル−Ｎ−フェニルアミノメチル）−６−メチルフェニレンエーテルユニット等を部分構造として含んでいるポリフェニレンエーテルが好ましい。
【００６０】
ポリ（２，６−ジメチル−１，４−フェニレン）エーテルは、原料としての実用上の観点から、３０℃のクロロホルム溶液で測定した固有粘度が０．３〜０．７であることが好ましく、更に好ましくは０．３５〜０．６である。固有粘度の異なる２種以上のポリ（２，６−ジメチル−１，４−フェニレン）エーテルを用いることによって、分子量分布を広くすることも可能である。
【００６１】
ポリフェニレンエーテルの共重合体としては、２，６−ジメチルフェノールと２，３，６−トリメチルフェノールとの共重合体、２，６−ジメチルフェノールとｏ−クレゾールとの共重合体、２，６−ジメチルフェノールと２，３，６−トリメチルフェノールおよびｏ−クレゾールとの共重合体等が挙げられる。
【００６２】
上述した（Ａ）ポリフェニレンエーテル樹脂は、１種単独で用いてもよく、２種以上併用してもよい。
【００６３】
本実施形態に用いる（Ａ）ポリフェニレンエーテル樹脂の還元粘度（３０℃のクロロホルム０．５ｇ／ｄＬ溶液）は、０．２〜０．６の範囲であることが好ましく、０．２５〜０．５５の範囲であることがより好ましい。
【００６４】
本実施形態において、（Ａ）ポリフェニレンエーテル樹脂の還元粘度は、（Ａ）ポリフェニレンエーテルを、０．５ｇ／ｄＬのクロロホルム溶液として、ウベローデ粘度管を用いて３０℃で測定された還元粘度（ηｓｐ／ｃ）である。還元粘度の単位はｄＬ／ｇである。
【００６５】
本実施形態に用いる（Ａ）ポリフェニレンエーテル樹脂の重量平均分子量は、特に限定されず、下限値は、靭性と耐薬品性の観点から、３０，０００以上が好ましく、より好ましくは３５，０００以上であり、更に好ましくは４０，０００以上である。上限値は、成形加工性の観点から、１００，０００以下である。
【００６６】
本実施形態に用いる（Ａ）成分の重量平均分子量は、ゲル・パーミエーション・クロマトグラフィー（ＧＰＣ）による測定を行い、移動相としてテトラヒドロフランを用い、標準ポリスチレンのピーク分子量を使用して作成した検量線を使用して求めた重量平均分子量である。
【００６７】
本実施形態に用いる（Ａ）成分の水酸基濃度は、特に限定されず、単量体１００単位あたり０．８個以上であることが好ましく、より好ましくは１．０個以上であり、更に好ましくは１．５個以上である。当該水酸基濃度をかかる範囲とすることで成形時の熱安定性を向上できる。
【００６８】
水酸基濃度の測定は、Ｊｏｕｒｎａｌ  ｏｆ  Ａｐｐｌｉｅｄ  Ｐｏｌｙｍｅｒ  Ｓｃｉｅｎｃｅ：  Ａｐｐｌｉｅｄ  Ｐｏｌｙｍｅｒ  Ｓｙｍｐｏｓｉｕｍ３４，１０３−１１７（１９７８）に記載された方法に準拠して行うことができる。単位は単量体（２，６−キシレノール）１００単位あたりの水酸基個数である。測定に際しては、日立ハイテクノロジー社製のＵ３３１０型分光光度計を用いることができる。
【００６９】
本実施形態では、（Ａ）成分として用いるポリフェニレンエーテルの水酸基濃度は、フェノール性化合物を重合する条件と重合停止後のキノン反応の条件によって変化する。重合の例としては、ポリ（２ ，６−ジメチル−１，４−フェニレン）エーテルについて特開平２０００−２８１７７６号公報、特開平２０００−２８１７７８号公報に記載されており、重合時に２，６−ジメチルフェノールを追添する量および時間によって生成するキノン化合物量が変化する。一般に、追添する量が多いほど、追添時間が短いほどキノン化合物の生成量が多くなる。重合停止後のキノン反応は、温度および時間によって末端水酸基濃度が変化し、温度が高いほど、時間が長いほど水酸基濃度が高くなる。
【００７０】
これに関して、本実施形態に用いる（Ａ）成分の水酸基濃度を単量体１００単位あたり０．８個以上とすることによって、成形時の熱安定性を向上させることができる。
【００７１】
本実施形態では、（Ａ）成分として用いるポリフェニレンエーテルの一部として、不飽和カルボン酸又はその誘導体で変性されたポリフェニレンエーテル樹脂を用いることができる。変性ポリフェニレンエーテルは、特に限定されず、公知のものを用いることができる。例えば、変性ポリフェニレンエーテル樹脂については、特開平２−２７６８２３号公報、特開昭６３−１０８０５９号公報、特開昭５９−５９７２４号公報等に記載されている。
【００７２】
変性ポリフェニレンエーテル樹脂の製造方法は特に限定されず、公知の方法によって得ることができる。例えば、ラジカル開始剤の存在下又は非存在下において、ポリフェニレンエーテルに不飽和カルボン酸やその誘導体を溶融混練して反応させることによって製造できる。あるいは、ポリフェニレンエーテルと不飽和カルボン酸やその誘導体とをラジカル開始剤存在下又は非存在下で有機溶剤に溶かし、溶液下で反応させることによって製造できる。
【００７３】
不飽和カルボン酸又はその誘導体としては、特に限定されず、公知のものを用いることができる。例えば、マレイン酸、フマル酸、イタコン酸、ハロゲン化マレイン酸、シス−４−シクロヘキセン−１，２−ジカルボン酸、エンド−シス−ビシクロ［２．２．１］−５−ヘプテン−２，３−ジカルボン酸等や、これらジカルボン酸の酸無水物、エステル、アミドおよびイミド等；アクリル酸、メタクリル酸等や、これらモノカルボン酸のエステルやアミド等が挙げられる。
【００７４】
また、飽和カルボン酸であるが変性ポリフェニレンエーテルを製造する際の反応温度でそれ自身が熱分解し、誘導体となり得る化合物も用いることができる。具体的には、リンゴ酸、クエン酸等が挙げられる。これらは１種又は２種以上を組み合わせて用いてもよい。
【００７５】
（Ａ）ポリフェニレンエーテル樹脂の配合量は、（Ａ）＋（Ｂ）＋（Ｃ）＝１００重量％に対して、５９〜９８重量％であることが好ましく、６０〜９８重量％であることがより好ましく、７０〜９５重量％であることが更に好ましい。このような配合量とすることにより、上記フォギング試験を行った後のガラス板のヘイズ値が１．０以下とすることができ、高温環境下でもガスの発生を抑制することができる。
【００７６】
後述する（Ｂ）ポリスチレン樹脂と（Ｃ）ゴム状重合体との配合量については、それぞれ、１〜４０重量％であることが好ましく、１〜２０重量％であることがより好ましく、１〜１５重量％であることが更に好ましい。
【００７７】
上記の配合量である樹脂組成物は、成形流動性及びフォギング性等の特性に優れる。したがって、該樹脂組成物からなる反射鏡は、金属蒸着された部分の成形品厚みが平均２ｍｍ以下という薄肉であっても、金属蒸着された部分の表面粗さが良好であり、表面外観に優れ、また、上記フォギング試験を行った後のガラス板のヘイズ値が１．０以下であり、高温環境下でもガスの発生を抑制することができる。さらに、前記樹脂組成物からなる反射鏡は、表面反射率やその保持率に優れ、耐熱性や機械特性に優れる傾向にある。
【００７８】
＜（Ｂ）成分＞
本実施形態において、（Ａ）ポリフェニレンエーテル樹脂と組み合わせて用いられる（Ｂ）ポリスチレン樹脂は、特に限定されず、公知のものを用いることができ、スチレン系化合物の単独重合体や、スチレン系化合物、およびスチレン系化合物と共重合可能な化合物を、ゴム質重合体存在又は非存在下に重合して得られる重合体が挙げられる。
【００７９】
スチレン系化合物としては、特に限定されず、例えば、スチレン、α−メチルスチレン、２，４−ジメチルスチレン、モノクロロスチレン、ｐ−メチルスチレン、ｐ−ｔｅｒｔ−ブチルスチレン、エチルスチレン等が挙げられる。それらの中でも、原材料の実用性の観点から、スチレンが好ましい。
【００８０】
また、スチレン系化合物と共重合可能な化合物としては、メチルメタクリレート、エチルメタクリレート等のメタクリル酸エステル類；アクリロニトリル、メタクリロニトリル等の不飽和ニトリル化合物類；無水マレイン酸等の酸無水物等が挙げられ、スチレン系化合物と共に使用される。また、ゴム質重合体としては共役ジエン系ゴムおよび共役ジエンと芳香族ビニル化合物とのコポリマーまたはこれらの水添物あるいはエチレン−プロピレン共重合体系ゴム等が挙げられる。
【００８１】
本実施形態において、特に好適な（Ｂ）ポリスチレン樹脂は、
（Ｂ−１）ゴム強化されていないポリスチレン樹脂と、
（Ｂ−２）アクリロニトリル成分を含むポリスチレン系樹脂とを含む。
【００８２】
前記（Ｂ−２）としては、アクリロニトリル成分を５〜１５質量％含有するスチレン−アクリロニトリル共重合体樹脂であることが好ましい。
【００８３】
前記（Ｂ−１）と（Ｂ−２）とを含む樹脂組成物は、成形流動性及びフォギング性等の特性に優れる。したがって、該樹脂組成物からなる反射鏡は、金属蒸着された部分の成形品厚みが平均２ｍｍ以下という薄肉であっても、金属蒸着された部分の表面粗さが良好であり、流動性に優れ、また、上記フォギング試験を行った後のガラス板のヘイズ値が１．０以下であり、高温環境下でもガスの発生を抑制することができる。さらに、前記樹脂組成物からなる反射鏡は、表面反射率やその保持率に優れ、耐熱性や機械的物性に優れる傾向にある。
【００８４】
本実施形態に用いる（Ｂ−１）のメルトフローレート（ＭＦＲ）は、特に限定されず０．５ｇ/１０分以上が好ましく、より好ましくは１ｇ/１０分以上であり、更に好ましくは２ｇ/１０分以上である。
【００８５】
本実施形態に用いる（Ｂ−１）成分のメルトフローレート（ＭＦＲ）は、試験規格ＩＳＯ  １１３３に準じ、（Ｂ−１）成分のペレットを、２００℃／５ｋｇｆの条件で測定した値である。
【００８６】
本実施形態に用いる（Ｂ−２）成分であるスチレン−アクリロニトリル共重合体樹脂は、アクリロニトリル成分を、好ましくは５〜１５質量％、より好ましくは７〜１１質量％、さらに好ましくは８〜１０質量％、特に好ましくは８．５〜９．５質量％含有する。
【００８７】
該スチレン−アクリロニトリル共重合体において、流動性と耐熱性とのバランス改善の観点から、前記アクリロニトリル成分の含有量は５質量％以上が好ましい。また、相溶性および機械的物性改良の観点から、前記アクリロニトリル成分の含有量は１５質量％以下が好ましい。
【００８８】
該スチレン−アクリロニトリル共重合体は、メルトフローレートが５〜１００ｇ／１０分であることが好ましく、より好ましい範囲は１０〜９０ｇ／１０分、さらに好ましい範囲は２０〜８０ｇ／１０分である。該スチレン−アクリロニトリル共重合体のメルトフローレートが高いほど、組成物の流動性も優れるが、充分な機械的物性保持の観点から１００ｇ／１０分以下であることが好ましい。
【００８９】
本実施形態に用いる（Ｂ−２）成分のメルトフローレート（ＭＦＲ）は、ＡＳＴＭのＤ−１２３８に準拠し、２２０℃、１０ｋｇ荷重で測定した値である。
【００９０】
本実施形態において、（Ｂ−１）成分と（Ｂ−２）成分との質量比率は、特に限定されず、所望のフォギング性を考慮して、任意の範囲で選ぶことができる。特に、本実施形態において、上記フォギング試験におけるガラス板のヘイズ値が１．０以下である場合は、実用に耐えうる観点から、（Ｂ−１）成分と（Ｂ−２）成分との質量比率は、好ましくは（Ｂ−１）/（Ｂ−２）＝５／９５〜９５／５であり、より好ましくは２０／８０〜８０／２０であり、さらに好ましくは３０／７０〜７０／３０である。
【００９１】
＜（Ｃ）成分＞
本実施形態で用いられる（Ｃ）ゴム重合体は、水素添加ブロック共重合体である。該水素添加ブロック共重合体は、ビニル芳香族炭化水素を主体とする重合体ブロックと、ジエン化合物を主体とする重合体ブロックと、を含むブロック共重合体の水素添加物である。
【００９２】
本実施形態において、「主体とする」とは、単量体がブロック中に５０質量％以上含まれていることを示す。好ましくは、単量体がブロック中に５５質量％以上含まれていることであり、更に好ましくは６０質量％以上含まれていることである。
【００９３】
本実施形態で用いられるビニル芳香族炭化水素は、特に限定されず、公知のものを用いることができる。例えば、スチレン、α−メチルスチレン、ｐ−メチルスチレン、ｐ−ターシャルブチルスチレン等のアルキルスチレン、パラメトキシスチレン、ビニルナフタレン等が挙げられ、１種のみならず２種以上を用いてもよい。それらの中でも、原材料の実用性の観点から、スチレンが好ましい。これらはビニル芳香族炭化水素由来の単量体として用いることができる。
【００９４】
ビニル芳香族炭化水素を主体とする重合体ブロック中における、ビニル芳香族炭化水素由来の単量体単位の含有量は、５０質量％以上であればよく、好ましくは５５質量％以上、更に好ましくは６０質量％以上である。かかる含有量とすることで耐剥離性を向上させることができる。
【００９５】
本実施形態で用いられるジエン化合物は、特に限定されず、公知のものを用いることができる。例えば、１，３−ブタジエン、２−メチル−１，３−ブタジエン（即ちイソプレン）、２，３−ジメチル−１，３−ブタジエン、１，３−ペンタジエン、２−メチル−１，３−ペンタジエン、１，３−ヘキサジエンが挙げられ、１種のみならず２種以上を用いてもよい。それらのなかでも、靭性の向上の観点から、１，３−ブタジエンおよびイソプレンが好ましい。これらはブタジエン化合物由来の単量体単位として用いることができる。
【００９６】
ジエン化合物を主体とする重合体ブロック中における、ブタジエン化合物由来の単量体単位の含有量は、５０質量％以上であればよく、好ましくは５５質量％以上、更に好ましくは６０質量％以上である。かかる含有量とすることで靭性を向上することができる。
【００９７】
本実施形態に用いる（Ｃ）成分である水素添加ブロック共重合体の、水素添加前のブロック共重合体の製造方法としては、例えば特公昭３６−１９２８６号公報、特公昭４３−１７９７９号公報、特公昭４６−３２４１５号公報、特公昭４９−３６９５７号公報、特公昭５６−２８９２５号公報、特開昭５９−１６６５１８号公報等に記載された方法が挙げられる。
【００９８】
これらの方法により得られるブロック共重合体は、例えば、下記一般式（１）〜（７）で表される。
【００９９】
（ａ−ｂ）n        ・・・（１）
ａ−（ｂ−ａ）n    ・・・（２）
ｂ−（ａ−ｂ）n    ・・・（３）
（式中、ａはビニル芳香族炭化水素を主体とする重合体ブロックを表し、ｂはジエン化合物を主体とする重合体を表す。ａブロックとｂブロックとの境界は必ずしも明瞭に区別される必要はない。ｎは１以上の整数であり、好ましくは１〜５の整数である。）
［（ｂ−ａ）n］(m+1)−Ｘ        ・・・（４）
［（ａ−ｂ）n］(m+1)−Ｘ        ・・・（５）
［（ｂ−ａ）n−ｂ］(m+1)−Ｘ    ・・・（６）
［（ａ−ｂ）n−ａ］(m+1)−Ｘ    ・・・（７）
（式中、ａ、ｂ、ｎは、式（１）〜（３）と同じ定義であり、Ｘは例えば四塩化ケイ素、四塩化スズ、エポキシ化大豆油、２〜６官能のエポキシ基含有化合物、ポリハロゲン化炭化水素、カルボン酸エステルおよびジビニルベンゼン等のポリビニル化合物のカップリング剤の残基、又は多官能有機リチウム化合物等の開始剤の残基を表す。また、ｍは１以上の整数であり、好ましくは１〜１０の整数である。）
共重合体ブロック中のビニル芳香族炭化水素由来の単量体単位は均一に分布していてもよいし、テーパー状に分布していてもよい。共重合体部分には、ビニル芳香族炭化水素由来の単量体単位が均一に分布している部分と、テーパー状に分布している部分と、をそれぞれ複数個含有していてもよい。
【０１００】
本実施形態で用いることができる水素添加ブロック共重合体は、例えば、上記一般式（１）〜（７）で表されるブロック共重合体の水素添加物を任意の割合で併用できる。
【０１０１】
本実施形態で使用する（Ｃ）水素添加ブロック共重合体は、上記のブロック共重合体を水素添加すること（水素添加反応）により得られる。水素添加反応に使用される触媒としては、特に限定されず、公知のものを用いることができる。具体的には、
（i）Ｎｉ、Ｐｔ、Ｐｄ、Ｒｕ等の金属をカーボン、シリカ、アルミナ、ケイソウ土等に担持させた担持型不均一系触媒、
（ii）Ｎｉ、Ｃｏ、Ｆｅ、Ｃｒ等の有機酸塩又はアセチルアセトン塩等の遷移金属塩と有機アルミニウム等の還元剤とを用いる、いわゆるチーグラー型触媒、
（iii）Ｔｉ、Ｒｕ、Ｒｈ、Ｚｒ等の有機金属化合物等のいわゆる有機金属錯体等、の均一触媒が挙げられる。
【０１０２】
水素添加反応の方法は、特に限定されず、公知の方法によって行うことができる。例えば、特公昭４２−８７０４号公報、特公昭４３−６６３６号公報、特公昭６３−４８４１号公報、特公平１−３７９７０号公報、特公平１−５３８５１号公報、特公平２−９０４１号公報に記載された方法が挙げられ、炭化水素溶媒中で水素添加触媒の存在下に水素添加して、水素添加物を得ることができる。その際、ブロック共重合体の水素添加率は、反応温度、反応時間、水素供給量および触媒量等を調整することによりコントロールできる。
【０１０３】
本実施形態に用いる（Ｃ）成分である水素添加ブロック共重合体において、ジエン化合物に基づく不飽和二重結合の全水素添加率は、特に限定されないが、好ましくは９０％以上、より好ましくは９５％以上、更に好ましくは９９％以上である。全水素添加率をかかる範囲とすることで、成形時の熱安定性、耐薬品性、流動性が優れ、良好な反射鏡とすることができる。
【０１０４】
ここで、ジエン化合物に基づく不飽和二重結合の全水素添加率とは、水素添加前のブロック共重合体中に組み込まれているジエン化合物に基づく不飽和二重結合の含有量に対する、水素添加された不飽和二重結合の割合をいう。
【０１０５】
本実施形態において、ブロック共重合体中のビニル芳香族炭化水素に基づく芳香族二重結合の水素添加率は、特に限定されないが、好ましくは５０％以下、より好ましくは３０％以下、更に好ましくは２０％以下である。当該水素添加率をかかる範囲とすることで、成形時の熱安定性を向上させることができる。
【０１０６】
本実施形態において、水素添加率は、核磁気共鳴装置（ＮＭＲ）により測定できる。
【０１０７】
本実施形態では、上記の水素添加ブロック共重合体の溶液から、公知の方法によって脱溶剤することにより、本実施形態に用いる（Ｃ）水素添加ブロック共重合体を得ることができる。必要に応じ、金属類を脱灰する工程を採用することができる。また、必要に応じ、反応停止剤、酸化防止剤、中和剤、界面活性剤等を用いてもよい。
【０１０８】
本実施形態で使用する（Ｃ）水素添加ブロック共重合体は、窒素、酸素、ケイ素、リン、硫黄およびスズからなる群より選ばれる少なくとも１種を含む極性基含有官能基が重合体に結合した変性重合体や水素添加ブロック共重合体を、無水マレイン酸等の変性剤で変性させた変性ブロック共重合体も含まれる。
【０１０９】
また、本実施形態に用いる（Ｃ）水素添加ブロック共重合体には、軟化剤あるいは加工助剤として公知のナフテン系、パラフィン系のプロセスオイルおよびこれらの混合オイルを配合できる。
【０１１０】
本実施形態に用いる（Ｃ）ゴム重合体は、
（Ｃ−１）重量平均分子量が２００，０００〜５００，０００である水素添加ブロック共重合体と、
（Ｃ−２）重量平均分子量が１０，０００〜１５０，０００である水素添加ブロック共重合体とを含むことが好ましい。
【０１１１】
前記（Ｃ−１）と（Ｃ−２）とを含むゴム重合体を含む樹脂組成物は、成形流動性及びフォギング性等の特性に優れる。したがって、該樹脂組成物からなる反射鏡は、金属蒸着された部分の成形品厚みが平均２ｍｍ以下という薄肉であっても、金属蒸着された部分の表面粗さが良好であり、表面外観に優れ、また、上記フォギング試験を行った後のガラス板のヘイズ値が１．０以下であり、高温環境下でもガスの発生を抑制することができる。さらに、前記樹脂組成物からなる反射鏡は、表面反射率やその保持率に優れ、耐熱性や機械的物性に優れる傾向にある。
【０１１２】
さらに、本実施形態に用いる（Ｃ）成分において、（Ｃ−１）水素添加ブロック共重合体は、ビニル芳香族系炭化水素由来の単量体の含有量が１０質量％以上４０質量％未満であり、かつ重量平均分子量が２００，０００〜５００，０００であることが好ましく、（Ｃ−２）水素添加ブロック共重合体は、ビニル芳香族系炭化水素由来の単量体の含有量が４０質量％以上９０質量％以下であり、かつ重量平均分子量が１０，０００〜１５０，０００であることが好ましい。かかる（Ｃ−１）および（Ｃ−２）成分を含有することにより、靭性に優れるだけでなく（Ｃ）成分のモルフォロジーを安定化させることができ、耐剥離性を向上させることができる。
【０１１３】
ビニル芳香族炭化水素由来の単量体の含有量の調整は、ビニル化剤としてジメチルエーテル、ジエチルエーテル、ジフェニルエーテル、テトラヒドロフラン、ジエチレングリコールジメチルエーテル、ジエチレングリコールジブチルエーテル等のエーテル化合物、トリメチルアミン、トリエチルアミン、Ｎ，Ｎ，Ｎ’，Ｎ’−テトラメチルエチレンジアミン、ジアザビシクロ［２．２．２］オクタン等の第３級アミン等をブロック共重合体の製造時に添加すること等によって行うことができる。ビニル芳香族炭化水素由来の単量体の含有量は、核磁気共鳴装置（ＮＭＲ）によって測定できる。
【０１１４】
（Ｃ−１）ブロック共重合体中のビニル芳香族炭化水素由来の単量体の含有量は、好ましくは１０質量％以上４０質量％未満であり、より好ましくは１５質量％以上４０質量％未満であり、さらに好ましくは２０質量％以上３５質量％以下である。また、（Ｃ−１）水素添加ブロック共重合体の重量平均分子量は、ＧＰＣによる測定において、標準ポリスチレン換算で２００，０００〜５００，０００であり、好ましくは２００，０００〜４００，０００、更に好ましくは２５０，０００〜３００，０００である。
【０１１５】
（Ｃ−２）ブロック共重合体中のビニル芳香族炭化水素由来の単量体の含有量は、好ましくは４０質量％以上９０質量％以下であり、より好ましくは４５質量％以上８５質量％以下 、さらに好ましくは５０質量％以上８０質量％以下である。また、（Ｃ−２）水素添加ブロック共重合体の重量平均分子量は、ＧＰＣによる測定において、標準ポリスチレン換算で１０，０００〜１５０，０００、好ましくは２０，０００〜１５０，０００、更に好ましくは３０，０００〜１５０，０００である。
【０１１６】
本実施形態に用いる（Ｃ）成分の重量平均分子量は、ゲル・パーミエーション・クロマトグラフィー（ＧＰＣ）による測定を行い、移動相としてクロロホルムを用い、標準ポリスチレンのピーク分子量を使用して作成した検量線を使用して求めた重量平均分子量である。
【０１１７】
本実施形態において、（Ｃ−１）成分と（Ｃ−２）と成分の質量比率は、特に限定されず、所望のフォギング性や耐剥離性などを考慮して、任意の範囲で選ぶことができる。フォギング試験におけるガラス板のヘイズ値を１．０以下とする観点から、（Ｃ−１）成分と（Ｃ−２）成分との質量比率は、好ましくは（Ｃ−１）/（Ｃ−２）＝５／９５〜９５／５であり、より好ましくは、５／９５〜８０／２０であり、さらに好ましくは５／９５〜５０／５０である。
【０１１８】
更に、衝撃性や靭性等の向上の観点から、本実施形態の高輝度低ガス薄肉樹脂反射鏡の要求性能を満たす範囲で、他のエラストマー成分を併用することもできる。
【０１１９】
＜その他の添加剤＞
本実施形態に用いる樹脂組成物には、必要に応じて本発明の効果を阻害しない範囲で、その他の公知の添加剤を添加してもよい。１またはそれ以上の通常の添加剤、例えば、熱、および紫外線劣化に対する安定剤及び禁止剤、潤滑剤および離型剤、染料及び顔料を含む着色剤、核形成剤、発泡剤、可塑剤、無機充填材、帯電防止剤などがある。具体的な例としては、組成物の安定性を向上させる目的で、熱安定剤（酸化防止剤）を添加することが好ましい。熱安定剤としては、特に限定されず、公知のものを用いることができる。例えば、ヒンダードフェノール系酸化防止剤、イオウ系酸化防止剤、リン系酸化防止剤等が挙げられ、それらを単独で用いてもよいし、２種以上を組み合わせて用いてもよい。熱安定性を向上させる目的で、酸化亜鉛、酸化マグネシウム、硫化亜鉛等の無機化合物を添加することも効果的である。
【０１２０】
耐光性を向上させる目的で、紫外線吸収剤、光安定剤等の安定剤を添加することが好ましい。紫外線吸収剤、光安定剤としては、特に限定されず、公知のものを用いることができる。例えば、２−（２’−ヒドロキシ−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ジ−ｔ−ブチルフェニル）−５−クロロベンゾトリアゾール等のベンゾトリアゾール系紫外線吸収剤；２−ヒドロキシ−４−メトキシベンゾフェノン等のベンゾフェノン系紫外線吸収剤；ヒンダードアミン系光安定剤等が挙げられる。
【０１２１】
射出成形時の金型からの離型性改良剤として、ポリオレフィン単独重合体又は共重合体を添加することが好ましい。特に、より優れた離型性を有する観点から、ポリエチレン、エチレン−プロピレン共重合体、エチレン−ブテン共重合体、エチレン−オクテン共重合体等がより好ましい。
【０１２２】
難燃性改良として、リン酸エステル等の難燃剤；三酸化アンチモン等の難燃助剤；チャー化促進剤；赤燐、上記以外の有機及び無機の各種リン化合物；メラミン、メロン等の環状窒素化合物やその誘導体；ホスファゼン化合物、ハロゲン化合物、水酸化マグネシウムや水酸化アルミニウム等の水酸化物；ホウ酸亜鉛化合物、スズ酸亜鉛化合物、三酸化アンチモン、酸化鉄等の金属酸化物；シリカ、シリカアルミナ等の無機ケイ素化合物；テトラフルオロエチレン系ポリマー、シリコーン化合物、フェノール化合物やフェノール樹脂類、多価アルコール類、糖類等を添加してもよい。
【０１２３】
更に、本実施形態では、有機又は無機の各種染顔料等の着色剤、滑剤としてのパラフィンワックス、マイクロクリスタンワックス、低分子量ポリエチレンワックス等のワックス類、高級脂肪酸、その金属塩又はそのエステル、高級アルコール等、各種帯電防止剤、導電性カーボン、可塑剤等を添加できる。
【０１２４】
《樹脂組成物の製造方法》
本実施形態に用いる樹脂組成物の製造方法は、例えば、前記各成分を溶融混練する方法が挙げられる。前記樹脂組成物を製造するための、前記各成分の溶融混練の条件については、本実施形態に所望の効果を充分に発揮し得る樹脂組成物を得るという観点から、二軸押出機を用いた場合に、シリンダー温度２９０〜３５０℃、スクリュー回転数５０〜５００ｒｐｍ、およびベント真空度１００Ｔｏｒｒ以下の条件で溶融混練することが好適である。
【０１２５】
本実施形態に用いる樹脂組成物の製造方法において、二軸押出機を用いることによって大量且つ安定的に樹脂組成物を調製できる。
【０１２６】
≪高輝度・低ガス性薄肉樹脂反射鏡の製造方法≫
本実施形態の高輝度・低ガス性薄肉樹脂反射鏡は、例えば、上述の樹脂組成物を成形することにより製造することができる。当該成形法について制限はされるものでは無いが、射出成形、押出成形、真空成形、圧空成形等が好適である。さらに、当該成形時に、特殊な処方として、特許第３７８６９７２号明細書に記載の射出成形システムおよびペレット供給ユニットを使用すると、さらに高せん断がかかるゲートでも安定して成形品が得られる。特に、ゲート厚み０．５ｍｍ以下である場合に、従来と比較して安定して成形品が得られる効果が顕著である。さらに厚み２．０ｍｍ以下のゲートである場合に、シルバー低減に効果があり、外観に優れた成形品が得られる。
【０１２７】
なお、本実施形態において、「ゲート」とは、金型において溶融樹脂がキャビティーに射出される湯口のことをいう。
【０１２８】
通常、樹脂組成物から成形品を得る際に、成形品肉厚やゲートの肉厚が薄くなることで、せん断により発熱する傾向にある。その影響度合いは、用いる樹脂組成物の種類や成形品の種類によって異なる。一般に、ポリフェニレンエーテル（ＰＰＥ）のアロイは、せん断による発熱のため、配合剤が不安定化して、成形品にシルバーが発生したり、ひどいときには、剥離現象が起こることがある。本実施形態の高輝度・低ガス性薄肉樹脂反射鏡は、特にゲートの厚みが薄かったり、成形品が薄肉である場合に、上述した問題点を効果的に抑制できる。具体的には、ゲートの厚みが２ｍｍ以下であっても剥離現象が低減できる。また、ゲートの厚みが１．５ｍｍ以下、１．０ｍｍ以下、０．５ｍｍ以下の場合であっても、キャビティー内の成形品に剥離現象が起こり難く、またキャビティー内に形成される成形品にシルバー現象が起こらない傾向にあり、安定した成形品が得られる傾向にある。
【０１２９】
また、本実施形態の高輝度・低ガス性薄肉樹脂反射鏡は、ペレット供給機に減圧機構を有する成型機を用いて前記樹脂組成物を成形する工程を含む製造方法により得られること好ましい。
【０１３０】
当該成形時の圧力は、好ましくは３００Ｔｏｒｒ以下であり、さらに好ましくは１００Ｔｏｒｒ以下である。
【０１３１】
さらに、二酸化炭素を用いた射出成形法（特開２００２−７９５４０号公報）の技術を併用することが可能である。当該射出成形法において、二酸化炭素の充填圧力は２０ＭＰａまで可能であるが、実用的には、１０〜１５ＭＰａ程度であることが好ましい。また、二酸化炭素の樹脂への吸収量は、５質量％以下であることが好ましく、実用的には、２〜３質量％であることがより好ましい。当該射出成形法は、射出圧力が２０％以上低減するにともない、流動性が２０％以上向上するため、薄肉流動により有効な手段である。
【０１３２】
本実施形態の高輝度・低ガス性薄肉樹脂反射鏡は、成形機のシリンダー温度３００℃〜３４０℃、金型温度９０℃〜１５０℃の条件で、前記樹脂組成物を成形する工程を含む製造方法により得られることが好ましい。当該製造方法により、金属蒸着された部分の表面粗さ、および金属蒸着された部分（蒸着面）の初期表面反射率を、上述した範囲内とした反射鏡を得ることができる。当該製造方法における条件は、より好ましくは、シリンダー温度３１０℃〜３４０℃、金型温度１００℃〜１５０℃、さらに好ましくは、シリンダー温度３２０℃〜３４０℃、金型温度１１０℃〜１５０℃である。
【０１３３】
上述した製造方法により得られる反射鏡は、金属蒸着された部分の成形品厚みが平均２ｍｍ以下という薄肉であっても、金属蒸着された部分の表面粗さが良好であり、表面外観に優れ、また、上記フォギング試験を行った後のガラス板のヘイズ値が１．０以下であり、高温環境下でもガスの発生を抑制することができる。さらに、上述した製造方法により得られる反射鏡は、表面反射率やその保持率に優れ、耐熱性や機械的物性に優れる傾向にある。
【０１３４】
本実施形態の高輝度・低ガス性薄肉樹脂反射鏡は、金属蒸着がなされたものである。金属蒸着する方法については、制限を受けるものではないが、プライマーを必要としないダイレクト蒸着法であることが好ましい。また、前記金属蒸着はアルミ蒸着であることが好ましい。
【０１３５】
以下、ランプリフレクターを例にプライマーの有無による蒸着方法について、説明する。
【０１３６】
一般に金属蒸着の手法としては、「ドライプレーティング」（所謂、乾式の金属メッキ法）が挙げられ、具体的には真空蒸着法、イオンプレーティング法（イオンメッキ法）やこれらの中間的技術であるスパッタリング法が例示できる。
【０１３７】
以下に真空蒸着法を一例としてその具体的製法を以下に示す。
（I）射出成形された反射鏡を、イソプロピルアルコール等の溶剤に浸す（Ｄｉｐｐｉｎｇ）などすることによって脱脂し、さらに必要によっては６０〜１２０℃で乾燥する、
（II）脱脂後の成形品の表面に必要ならば、プライマー（アンダーコート）を塗布、硬化させる、
（III）該成形品を支持用治具に取り付け、真空容器に挿入した後、真空排気し、所定の圧力下で蒸発させた金属アルミニウム等の蒸発金属の蒸着を開始する。この際、必要に応じ取り付けた治具を蒸発源の上方で自転、公転させたりする。金属膜の厚みは０．０５〜０．１μｍである、
（IV）蒸着後、必要によってはトップコーティングを施し、蒸着面を保護する、等の方法による。
【０１３８】
前記のプライマーは、（イ）該反射面の表面平滑性を向上する、（ロ）金属膜と成形品表面との密着性を向上する等を目的として行われる。その膜厚は約１０〜５０μｍ程度である。プライマー塗料としては、例えば、メラミンアルキッド系、ウレタン系、アクリル系が一般的で、アクリル系はＵＶ硬化型が、その他のものは加熱硬化型が主体である。本実施形態の高輝度・低ガス性薄肉樹脂反射鏡において使用するプライマー塗料としては耐熱性に優れた硬化膜が得られるウレタン系が好ましい。特に、ポリブタジエンを主鎖とする長鎖ジオールと、フェノール等でブロックされたブロッキングイソシアネートとの反応（硬化、焼き付け条件は１５０℃以上好ましくは１８０℃以上で１時間以上加熱する）により得られるものが好ましい。
【０１３９】
また、本実施形態の高輝度・低ガス性薄肉樹脂反射鏡は、プライマーを用いずに金属蒸着することが可能である。プライマーを用いない場合は、基材との密着性に優れるイオンプレーティング法（イオンメッキ法）を採用することが好ましい。
【０１４０】
≪用途≫
本実施形態の高輝度・低ガス性薄肉樹脂反射鏡は、移動体に付属する反射鏡として用いることができる。当該移動体は、内燃機関またはモーターを動力とすることが好ましい。前記移動体としては、例えば、飛行体、陸上走行体、海上走行体または水中走行体が挙げられる。さらに前記移動体は、車輪を有することがより好ましい。
【０１４１】
本実施形態の高輝度・低ガス性薄肉樹脂反射鏡は、光源の反射鏡として用いることができる。前記光源の種類は、特に制限することはないが、蛍光灯、水銀ランプ、ハロゲンランプ、ディスチャージランプ、ＬＥＤランプなどが挙げられる。前記光源は、ハロゲンランプ、ディスチャージランプまたはＬＥＤランプであることが好ましい。
【０１４２】
本実施形態の高輝度・低ガス性薄肉樹脂反射鏡は、エクステンションリフレクター、リフレクター、その他ランプ部品またはミラーであることが好ましい。特に、本実施形態の高輝度・低ガス性薄肉樹脂反射鏡は、車輪のついた車両に用いられることが好ましく、例えば、車両用エクステンションリフレクター、車両用リフレクター、車両用ランプ、車両用ミラーとして用いることができる。
【実施例】
【０１４３】
以下、本発明について、実施例および比較例を挙げて具体的に説明するが、本発明はこれらの実施例に限定されるものではない。
【０１４４】
実施例および比較例で得られた樹脂組成物およびその成形体の物性の測定方法ならびに原材料を下記に示す。
【０１４５】
実施例および比較例中の各測定値は以下の方法によって求めた。
【０１４６】
（１）荷重たわみ温度（ＨＤＴ）（ＤＴＵＬ：高荷重  １．８２ＭＰａ）
ＩＳＯ  ７５に準拠した方法で測定した。
【０１４７】
（２）成形流動性（ＳＳＰ）
東芝機械社製の射出成形機：ＩＳ−８０Ｃを用いて、実施例および比較例で得られた樹脂組成物により作製した厚み０．１６ｃｍのタンザク（両端ゲート）試験片のショートショットプレッシャー（ＳＳＰ）をゲージ圧で測定した。当該ゲージ圧が低い程、成形流動性に優れると判断した。
【０１４８】
（３）表面反射率
実施例および比較例で作成した蒸着品について、アルミ蒸着された部分（蒸着面）の表面反射率を、有限会社  東京電色社製の反射率測定計  ＴＲ―１１００ＡＤ／Ｓで測定した。蒸着面における当該測定箇所としては、フラット形状でかつ、突起物もない部分を３箇所選定した。当該測定は、常温で行われ、前記３箇所の測定結果の平均値を表面反射率とした。
【０１４９】
また、当該測定は、１５０℃・２４時間および１７０℃・２４時間の条件でオーブンを用いて熱エージング処理した後の蒸着品についても同様に実施した。
【０１５０】
また、表面反射率の保持率は、「熱エージング処理後の表面反射率／熱エージング処理前の表面反射率×１００」とした。
【０１５１】
（４）引張強度試験および引張伸び試験
引張強度試験および引張伸び試験は  ＩＳＯ  ５２７−１の測定方法に準拠した方法により２３℃環境下で実施した。
【０１５２】
（５）曲げ強度試験および曲げ弾性率試験
曲げ強度試験および曲げ弾性率試験は、ＩＳＯ  １７８に準拠した方法により２３℃環境下で実施した。
【０１５３】
（６）シャルピー衝撃強度試験
シャルピー衝撃強度試験は、ＩＳＯ  １７９に準拠した方法により２３℃環境下で実施した。
【０１５４】
（７）シルバー／曇り判定
実施例および比較例で作成した成形品（金属蒸着前）および蒸着品について、シルバーや曇りの発生の度合いを目視で判定した。シルバーや曇りが著しく発生せず、外観に問題が認められないものを○とし、シルバーや曇りが著しく発生し、外観に問題あるものを×で判定した。
【０１５５】
また、当該評価は、１５０℃・２４時間および１７０℃・２４時間の条件でオーブンを用いて熱エージング処理した後の蒸着品についても同様に実施した。
【０１５６】
（８）フォギング性（ヘイズ値）
実施例および比較例で得られた樹脂組成物のペレット５０ｇ（±１ｇ）を、ガラス製サンプル瓶の中に入れ、スライドガラスを前記サンプル瓶の口を完全に覆うように載せて蓋をし、温度設定（１５０℃（±５℃）、または１７０℃（±５℃））の東洋精機製作所社製オーブン中（ダンパー開度  ゼロ）に２４時間静置し、加熱した。当該加熱後、サンプル瓶の口を覆っていた部分のスライドガラスの曇り（ヘイズ値）を、日本電色工業社製のヘイズメーター  ＮＤＨ２０００型を用いて、測定した。
【０１５７】
（９）表面粗さ
実施例および比較例で作成した蒸着品について、金属蒸着された部分（蒸着面）の表面粗さを、株式会社アルバック社製の表面形状測定器「ＤＥＫＴＡＫ  ８」で測定した。なお、当該測定結果の数値として、蒸着面中央部分の任意の３箇所（Ｎ＝３）の平均値（表面の平均粗さＲａ）を記載した。
【０１５８】
表面反射率の場合と同様に、１５０℃・２４時間および１７０℃・２４時間の条件でオーブンを用いて熱エージング処理した後の蒸着品についても当該測定を実施した。
【０１５９】
［原材料１］
ポリフェニレンエーテル樹脂（Ａ）
（Ａ−１）還元粘度（ηsp/c値）：０．４２、残留揮発分：１．０質量％のポリ（２，６−ジメチル−１，４−フェニレン）エーテル。
【０１６０】
（Ａ−２）還元粘度（ηsp/c値）：０．５４、残留揮発分：０．６質量％のポリ（２，６−ジメチル−１，４−フェニレン）エーテル。
【０１６１】
（Ａ−３）還元粘度（ηsp/c値）：０．３１、残留揮発分：０．８質量％のポリ（２，６−ジメチル−１，４−フェニレン）エーテル。
【０１６２】
本実施例において、（Ａ）ポリフェニレンエーテル樹脂の還元粘度（ηｓｐ／ｃ）は、（Ａ）ポリフェニレンエーテルを、０．５ｇ／ｄＬのクロロホルム溶液として、ウベローデ粘度管を用いて３０℃で測定した。還元粘度の単位はｄＬ／ｇである。
【０１６３】
本実施例において、（Ａ）ポリフェニレンエーテル樹脂における残留揮発分は、真空乾燥機１８０℃で３時間乾燥した後の質量の減少割合（元の質量に対して減少した質量の割合）として算出した。
【０１６４】
［原材料２］
ポリスチレン樹脂（Ｂ）
（Ｂ−１）ゼネラルパーパスポリスチレン（ゴム成分を含まないポリスチレン。商品名：ＰＳＪ−ポリスチレン６８５、ＰＳジャパン社製）。当該（Ｂ−１）のメルトフローレート（ＭＦＲ）（試験規格ＩＳＯ  １１３３  ペレット  ２００℃／５ｋｇｆ）は、２．１ｇ／１０分であった。
【０１６５】
（Ｂ−２）スチレン−アクリロニトリル樹脂
スチレン−アクリロニトリル樹脂（Ｂ−２）を以下のとおり製造した。
【０１６６】
アクリロニトリル４．７質量部、スチレン７３．３質量部、エチルベンゼン２２質量部および重合開始剤としてのｔ−ブチルパーオキシ−イソプロピルカーボネート０．０２質量部よりなる混合液を毎時２．５リットルの流速で容量５リットルの完全混合型反応機に連続的に供給し、１４２℃で重合を行なった。得られた重合液を、連続してベント付き押出機に導入し、２６０℃、４０Ｔｏｒｒの条件下で未反応モノマーおよび溶剤を除去し、ポリマーを得た。得られたポリマーを連続して冷却固化、細断して粒子状のスチレン−アクリロニトリル樹脂（Ｂ−２）を得た。この共重合体樹脂（Ｂ−２）は、赤外吸収スペクトル法により組成分析した結果、アクリロニトリル単位９質量％およびスチレン単位９１質量％であり、メルトフローレート（ＡＳＴＭのＤ−１２３８準拠、２２０℃、１０ｋｇ荷重で測定）が７８ｇ／１０分であった。
【０１６７】
［原材料３］
ゴム重合体（Ｃ）
（Ｃ−１）ビニル芳香族系炭化水素と共役ジエン化合物とのブロック共重合体の水素添加ブロック共重合体（ＳＥＢＳ）の製造
攪拌機およびジャケット付きの内容量１００リットルのオートクレーブを洗浄、乾燥、窒素置換し、当該オートクレーブに予め精製したスチレン１５質量部を含むシクロヘキサン溶液を投入した。次いでｎ−ブチルリチウムとテトラメチルエチレンジアミンとを添加し、７０℃で１時間重合した後、予め精製したブタジエン７０質量部を含むシクロヘキサン溶液を加えて１時間、さらにスチレン１５質量部を含むシクロヘキサン溶液を加えて１時間重合して、ブロック共重合体溶液を得た。
【０１６８】
得られたブロック共重合体溶液の一部をサンプリングし、オクタデシル−３−（３，５−ジ−ｔ−ブチル−４−ヒドロキシフェニル）プロピオネ−トを、ブロック共重合体１００質量部に対して０．３質量部添加し、その後溶媒を加熱除去した。次に、残りのブロック共重合体溶液を用いて、ジ−ｐ−トリスビス（１−シクロペンタジェニル）チタニウムとｎ−ブチルリチウムとを水添触媒として、温度７０℃で水素添加を行い、水素添加ブロック共重合体（Ｃ−１）を得た。水素添加率は、供給する水素ガス量を流量計で測定し、目標水添率を達成した時点でガスの供給を止めることでコントロールした。水素添加ブロック共重合体（Ｃ−１）の物性は以下のとおりであった。
【０１６９】
（Ｃ−１）：ポリスチレン−水素添加されたポリブタジエン−ポリスチレンの構造を有し、結合スチレン３０質量％、重量平均分子量２５０，０００、ポリブタジエン部の水素添加率が９９％の水素添加ブロック共重合体。
【０１７０】
なお、本実施例において、水素添加ブロック共重合体の重量平均分子量は、ゲルパーミエーションクロマトグラフィー測定装置［ＧＰＣ ＳＹＳＴＥＭ２１：昭和電工（株）製］を用い、紫外分光検出器［ＵＶ−４１：昭和電工（株）製］で測定し、分子量既知の標準ポリスチレンで換算した。当該測定の条件は以下のとおりとした。
［溶媒：クロロホルム、温度：４０℃、カラム：サンプル側（Ｋ−Ｇ、Ｋ−８００ＲＬ、Ｋ−８００Ｒ）、リファレンス側（Ｋ−８０５Ｌ×２本）、流量１０ｍＬ／分、測定波長：２５４ｎｍ、圧力１５〜１７ｋｇ／ｃｍ2］。
【０１７１】
また、水素添加ブロック共重合体の水素添加率は、核磁気共鳴装置（ＮＭＲ）により測定した。
【０１７２】
（Ｃ−２）ビニル芳香族系炭化水素と共役ジエン化合物とのブロック共重合体の水素添加ブロック共重合体（ＳＥＢＳ）の製造
スチレン／ブタジエンの質量比、ｎ−ブチルリチウムとテトラメチルエチレンジアミンとの添加量、および水素添加率をコントロールした以外は、（Ｃ−１）と同様の操作により、水素添加ブロック共重合体（Ｃ−２）を作成した。水素添加ブロック共重合体（Ｃ−２）の物性は以下のとおりであった。
【０１７３】
（Ｃ−２）：ポリスチレン−水素添加されたポリブタジエン−ポリスチレンの構造を有し、結合スチレン６０質量％、重量平均分子量１００，０００、ポリブタジエン部の水素添加率が９９％の水素添加ブロック共重合体。
【０１７４】
［実施例１］
ポリフェニレンエーテル（Ａ−１）８０質量部、ポリスチレン樹脂（Ｂ−１）５質量部、ポリスチレン樹脂（Ｂ−２）５質量部、ゴム重合体（Ｃ−１）５質量部、およびゴム重合体（Ｃ−２）５質量部を、独国Ｗｅｒｎｅｒ＆Ｐｆｌｅｉｄｅｒｅｒ社製、バレル数１０、スクリュー径２５ｍｍのＺＳＫ２５二軸押出機（ニーディングディスクＬ：２個、ニーディングディスクＲ：６個、ニーディングディスクＮ：２個を有するスクリューパターン）の最上流部（トップフィード）から供給し、シリンダー温度３２０℃、スクリュー回転数２５０ｒｐｍ、ベント真空度６０Ｔｏｒｒで溶融混練して樹脂組成物（ペレット）を得た。得られた樹脂組成物を用いて上記（２）および（８）の測定を実施した。測定結果を表１に示す。
【０１７５】
次に、得られた樹脂組成物（ペレット）を１２０℃の熱風乾燥機中で３時間乾燥した。乾燥後の樹脂組成物（ペレット）を、日精樹脂工業社製の射出成形機であるＦＥ１２０により、表１に示す成形条件（シリンダー温度３３０℃、金型温度１３５℃、ゲート厚み２ｍｍ、成形体厚み２ｍｍ）で成形することにより、成形品を作製した。なお、当該成形品は、金型において溶融した前記樹脂組成物をゲートからキャビティーに射出することにより得られた。得られた成形品を用いて、平板試験片（１００ｍｍ×１００ｍｍ、厚み：２ｍｍ）を作成し、該試験片の外観について上記（７）のとおり評価した。評価結果を表１に示す。
【０１７６】
また、得られた成形品の表面に、プライマーを必要としないダイレクト蒸着法によりアルミの蒸着面を形成し、蒸着品を得た。得られた蒸着品を用いて、平板試験片（１００ｍｍ×１００ｍｍ、厚み：２ｍｍ）を作成し、該試験片の外観、表面反射率および表面粗さについて上記（３）、（７）および（９）のとおり評価・測定した。結果を表１に示す。
【０１７７】
また、上記で得られた樹脂組成物（ペレット）を、表１に示す成形条件（シリンダー温度および金型温度）で、東芝機械社製の射出成形機：ＩＳ−８０Ｃにより成形することにより、機械的強度等測定用試験片（各種ＩＳＯ試験片）を作成した。当該ＩＳＯ試験片について、上記（１）、（４）〜（６）の測定を実施した。測定結果を表１に示す。
【０１７８】
［実施例２〜７、比較例１〜４］
表１に示すとおり配合比を変えた以外は、実施例１と同様にして樹脂組成物（ペレット）、成形品および蒸着品を作成し、上記各測定を実施した。当該測定結果を表１に示す。
【０１７９】
【表１】
0005654377.tif 000002
表１に示すように、（Ｂ）ポリスチレン樹脂および、（Ｃ）ゴム重合体のそれぞれが、２種類以上配合された樹脂組成物を用いたときに、得られる成形品の効果は大きくなり、反射鏡としての実用性を有することが明らかになった。
【０１８０】
［実施例８〜１１、比較例５〜８］
樹脂組成物（ペレット）から、成形品を成形するときの成形条件（シリンダー温度および金型温度）を表２に示すとおりに変更した以外は、実施例１と同様にして樹脂組成物（ペレット）、成形品および蒸着品を作成し、上記各測定を実施した。当該測定結果を表２に示す。
【０１８１】
【表２】
0005654377.tif 000003
表２に示すように、成形品の成形条件について、得られる成形品の特性をより向上させる適正な範囲があることがわかった。
【０１８２】
[実施例１２〜１４、１８]
成形品を成形するときの金型におけるゲート厚みおよび成形体厚みを、表３に示すとおりに変更した以外は、実施例１と同様にして樹脂組成物（ペレット）、成形品および蒸着品を作成し、上記各測定を実施した。当該測定結果を表３に示す。
【０１８３】
[実施例１５、実施例１９]
成形品を成形するときに、成形機のペレットホッパー上部に減圧機構装置をつけて、その他の部分のシール性を上げて、ホッパー部分の減圧を１００Ｔｏｒｒ以下にして、金型におけるゲート厚みおよび成形体厚みを表３に示すように変更して成形を行った以外は、実施例１と同様にして樹脂組成物（ペレット）、成形品および蒸着品を作成し、上記各測定を実施した。当該測定結果を表３に示す。
【０１８４】
[実施例１６、実施例２０]
成形品を成形するときに、成形機のシリンダー部分に二酸化炭素の供給装置つけて、二酸化炭素の充填圧力を１２ＭＰａにして、金型におけるゲート厚みおよび成形体厚みを表３に示すように変更して成形を行った以外は、実施例１と同様にして樹脂組成物（ペレット）、成形品および蒸着品を作成し、上記各測定を実施した。当該測定結果を表３に示す。
【０１８５】
[実施例１７、実施例２１]
成形品を成形するときに、成形機のペレットホッパー上部に減圧機構装置をつけて、その他の部分のシール性を上げて、ホッパー部分の減圧を１００Ｔｏｒｒ以下にして、かつ、成形機のシリンダー部分に二酸化炭素の供給装置つけて、二酸化炭素の充填圧力を１２ＭＰａにして、金型におけるゲート厚みおよび成形体厚みを表３に示すように変更して成形を行った以外は、実施例１と同様にして樹脂組成物（ペレット）、成形品および蒸着品を作成し、上記各測定を実施した。当該測定結果を表３に示す。
【０１８６】
【表３】
0005654377.tif 000004
表３に示すように、成形品の厚みおよびゲート厚みがより難易度の高い方（薄肉）に移行しても、本実施形態に記載の樹脂組成物の配合比、成形条件をもってすれば、得られる成形品は、実施例１に代表される性能を有することがわかった。さらに、成形品の製造の際に、減圧供給設備を用いて減圧下で行うこと、および／または二酸化炭素を充填させることによって、得られる成形品の品質がさらに向上することが、明らかとなった。
【産業上の利用可能性】
【０１８７】
本発明の反射鏡は、表面外観、表面光沢に優れると共に、耐熱性、剛性等の物性にも優れるため、車両用ランプ部品、特に車両用ランプエクステンションリフレクター、および車両用リフレクターに有効に使用することが可能である。